(57)【要約】  たとえばコンクリートスラブその他に、滑らかな表面仕上げを行うために塗布するスクリード材料が、リサイクル廃ガラス砂残留物を含む。好ましい一実施形態では、このスクリード材料は、（ｉ）骨材又は粉体の形態のリサイクル廃ガラス又はリサイクル廃ガラス砂残留物、及び（ｉｉ）粉末硫酸カルシウム結合剤を含む。スクリード材料を製造する方法に加えて、リサイクル廃ガラスの再生方法が記載されている。【特許請求の範囲】
【請求項１】
（Ｉ）骨材形状又は粉末形状のリサイクル廃ガラス又はリサイクル廃ガラス砂残留物と、
（ＩＩ）粉末硫酸カルシウム結合剤とを含む、流動可能なスクリード材料。
【請求項２】
１０重量％〜８０重量％のリサイクル廃ガラス又はリサイクル廃ガラス砂残留物を含む請求項１に記載のスクリード。
【請求項３】
５％〜８０％の粉末硫酸カルシウム結合剤を含む請求項１又は２に記載のスクリード。
【請求項４】
前記硫酸カルシウムが、α型半水石膏、β型半水石膏、無水物又はこれらの２つ以上の組合せの少なくとも１つから選択される請求項１乃至３のいずれか一項に記載のスクリード。
【請求項５】
前記硫酸カルシウムが、１０重量％〜９０重量％の水、ポルトランドセメント、高アルミナセメント、カルシウムスルホ−アルミン酸塩セメント、粉末石灰石、シリカヒューム、粉砕燃料灰、高炉スラグ又はこれらの２つ以上の組合せの少なくとも１つと組み合わされる請求項１乃至４のいずれか一項に記載のスクリード。
【請求項６】
硫酸カルシウム、高アルミナセメント、及びポルトランドセメントの混合物を含む請求項５に記載のスクリード。
【請求項７】
１０％〜８０％の高アルミナセメント及び１％〜２０％のポルトランドセメントを含む請求項６に記載のスクリード。
【請求項８】
硫酸カルシウム、カルシウムスルホ−アルミン酸塩セメント、及びポルトランドセメントの混合物を含む請求項５に記載のスクリード。
【請求項９】
１０％〜８０％のカルシウムスルホ−アルミン酸塩セメント及び１％〜２０％のポルトランドセメントを含む請求項８に記載のスクリード。
【請求項１０】
約１０％〜約３５％の粉末石灰石充填剤を含む請求項１乃至９のいずれか一項に記載のスクリード。
【請求項１１】
約１０％〜約３５％の粉砕燃料灰充填剤を含む請求項１乃至１０のいずれか一項に記載のスクリード。
【請求項１２】
約５％〜約２０％の粉末シリカヒューム充填剤を含む請求項１乃至１１のいずれか一項に記載のスクリード。
【請求項１３】
前記粉末結合剤の結晶形成を遅延させ、それによって流動性スクリードのポットライフを延長させる遅延剤を含む請求項１乃至１２のいずれか一項に記載のスクリード。
【請求項１４】
前記遅延剤が、クエン酸、酒石酸、ホウ酸、グルコン酸ナトリウム、ロッシェル塩、クエン酸三ナトリウム、トリポリリン酸ナトリウム、キレート剤又はこれらの２つ以上の組合せの少なくとも１つを含む請求項１３に記載のスクリード。
【請求項１５】
前記スクリードが、０．０２５重量％〜２．０重量％の遅延剤を含む請求項１３又は１４に記載のスクリード。
【請求項１６】
粉末結合剤の結晶形成を促進させる促進剤を含む請求項１乃至１５のいずれか一項に記載のスクリード。
【請求項１７】
前記促進剤が、炭酸リチウム、炭酸ナトリウム、アルカリ土類塩、硫酸アルミニウム、硫酸カリウム、リン酸塩又はこれらの２つ以上の組合せの少なくとも１つを含む請求項１６に記載のスクリード。
【請求項１８】
前記スクリード材料が、０．０２５重量％〜２．０重量％の促進剤を含む請求項１７に記載のスクリード。
【請求項１９】
可塑剤を含む請求項１乃至１８のいずれか一項に記載のスクリード。
【請求項２０】
前記可塑剤が、過剰の水の添加を必要とせずに流動性床スクリードの流動特性を向上させる、メラミン、リグノスルホン酸塩、カゼイン又はこれらの２つ以上の組合せの少なくとも１つを含む請求項１９に記載のスクリード。
【請求項２１】
前記スクリードが、０．０２重量％〜２．００重量％の可塑剤を含む請求項１９又は２０に記載のスクリード。
【請求項２２】
液体及び／又は粉末の有機ポリマーを含む請求項１乃至２１のいずれか一項に記載のスクリード。
【請求項２３】
前記液体及び／又は粉末のポリマーが、表面磨耗、下地、骨材又は砂懸濁物への接着強度を改善する、有機ポリマー、コポリマー、ターポリマー又はこれらの２つ以上の組合せの少なくとも１つを含む請求項２２に記載のスクリード。
【請求項２４】
前記スクリードが、１重量％〜６重量％の液体及び／又は粉末の有機ポリマーを含む請求項２２又は２３に記載のスクリード。
【請求項２５】
前記諸成分を必要な量で混合するステップを含む請求項１から２４までのいずれか一項に記載のスクリードを製造する方法。
【請求項２６】
スクリードが必要になるまでは、前記諸成分を別々にしておき、次に流動性スクリードを床の下地に塗布する直前に現場で全成分を混合するか、或いは最初に全成分を合わせておき、流動性スクリードを床の下地表面に塗布する前に、現場又は別の場所で大型のミキサー車の中で成分を混合する複数のステップを含む請求項２５に記載の方法。
【請求項２７】
流動性スクリードの製造における成分として砂状残留物を製造するために、廃ガラスを破砕、洗浄、篩い分け及び選別するステップの少なくとも１つを含む回収廃ガラスの再生方法。
【請求項２８】
本願明細書において付随する実施例に関して記載されたスクリード。
【発明の詳細な説明】
【技術分野】
【０００１】
本発明は、流動性スクリード、たとえば、無水又はα型１／２水和物の硫酸カルシウムを基材とする流動性スクリード、セメント質流動性床スクリード又はリサイクル廃ガラス砂を含む、浮遊、非接着又は接着スクリード施工用のブレンドされたセメント質流動性床スクリードに関する。加えて、本発明は、スクリードの製造方法及び前記のいずれかの種類の流動性スクリードを袋詰めの形又はバラで現場に配送する形で製造することによってリサイクル廃ガラスを再利用する方法に関する。
【０００２】
本明細書の文脈においては、「含む」という語は、「他のものと共に包含する」ことを意味するものと解釈する。これが、「のみから成る」と解釈されることは意図されていない。
【背景技術】
【０００３】
流動性スクリードとは、ポンプ輸送又は注ぐことが可能なものであり、セメント／セメント類、骨材／砂及び水、硫酸カルシウムの骨材／砂及び水の混合物を含み、たとえば、コンクリートスラブ、断熱板又は床下暖房の上その他に塗布して滑らかな表面を仕上げるものである。この種のスクリードで知られているものは、Ｉｓｏｃｒｅｔｅ社が供給しているＩＳＯＣＲＥＴＥ  ＧＹＶＬＯＮ（商標）、Ｌａｆａｒｇｅ社が供給しているＬＡＦＡＲＧＥ  ＧＹＶＬＯＮ及びＡＧＩＬＩＡ  ＳＣＲＥＥＤ、ＲＭＣ社が供給しているＲＭＣ  ＲＥＡＤＹ−ＳＣＲＥＥＤ  ＳＵＰＡＦＬＯ及びＴａｒｍａｃ社が供給しているＴＡＲＭＡＣ  ＴＲＵＦＬＯＷである。
【０００４】
絶えず増加している廃ガラスの量が、利用可能な埋め立て空間を大いに圧迫するようになっている。このことを考慮して、廃ガラスの処分に関連する環境浄化問題には大きな圧力が掛けられており、この圧力を低下させるために開発されている１つの方法は、廃ガラスのリサイクルを取り込んだ方法である。このリサイクル方法では、一般に廃ガラスを破砕、洗浄、粉砕し、篩い分けてガラス砂を得る。
【０００５】
しかし、この方法には、そのあとで残ったガラス砂を処分しなければならないという欠点がある。現在これは、タールマック／アスファルト及び道路に埋める基礎下地材料へ混和することによって達成されている。明らかに、別の処分方法が望ましい。
【０００６】
したがって、環境面で安定な製品を製造するために、リサイクルされた廃ガラスを再利用する方法が必要である。加えて、環境面で安定なリサイクルされた廃ガラスを含む新製品が必要である。
【発明の開示】
【発明が解決しようとする課題】
【０００７】
本発明は、前記の諸問題の少なくとも１つに対し又は低減するものである。
【課題を解決するための手段】
【０００８】
今や、スクリードの製造が、廃ガラス材料を再利用し、無機マトリックス中に閉じ込めて非汚染性の安定な製品を得る１つの可能な方法であることが見出された。都合のよいことに、この方法は、廃ガラスを埋め立て処分する必要を排除し、採掘したり切り出したりした天然材料を使用する必要も減少する。
【０００９】
その結果、第１の態様において本発明は、リサイクルされた廃ガラス又はリサイクルされた廃ガラス砂残留物を含む成分を含むスクリードを提供する。
【００１０】
本発明によるスクリードの一実施形態は、好ましくは、流動性スクリードであり、好ましくはリサイクルされた廃ガラスを骨材又は粉末の形態で含む。流動性スクリードは、スクリードの流動を可能にする量の水を含む。
【００１１】
本発明によるスクリードの一実施形態は、好ましくはリサイクルされた廃ガラス又はリサイクルされた廃ガラス砂残留物を含む。スクリードの一実施形態は、好ましくは１０重量％〜８０重量％のリサイクルされた廃ガラス又はリサイクルされた廃ガラス砂残留物を含む。スクリードの一実施形態は、より好ましくは２０重量％〜７０重量％のリサイクルされた廃ガラス又はリサイクルされた廃ガラス砂残留物を含む。このことは、ガラスは普通の砂よりも比重が小さいので流動性床スクリード懸濁物中で普通の砂及び／又は骨材よりも浮きやすいという利点をもたらす。
【００１２】
本発明によるスクリードの一実施形態は、好ましくは、さらに粉末結合剤或いは好ましくは石膏、ポルトランドセメント、高アルミナセメント、カルシウムスルホ−アルミン酸塩セメント（Calcium Sulpho-Aluminate Cement）、シリカヒューム、粉末石灰石、粉砕燃料灰、高炉スラグ又はこれらの２つ以上の組合せの少なくとも１つを含むスラリーを含む。より好ましくは粉末結合剤は、硫酸カルシウムを含む。最も好ましくは粉末結合剤は、水、ポルトランドセメント、高アルミナセメント、カルシウムスルホ−アルミン酸塩セメント、シリカヒューム、粉末石灰石、粉砕燃料灰、高炉スラグ又はこれらの２つ以上の組合せの少なくとも１つと組み合わせた硫酸カルシウムを含む。好ましくは硫酸カルシウムは、１０重量％〜９０重量％の水、ポルトランドセメント、高アルミナセメント、カルシウムスルホ−アルミン酸塩セメント、シリカヒューム、粉末石灰石、粉砕燃料灰、高炉スラグ又はこれらの２つ以上の組合せの少なくとも１つと組み合わせる。
【００１３】
スクリードの一実施形態は、好ましくは５重量％〜９０重量％、より好ましくは５重量％〜８０重量％、より好ましくは１０重量％〜８０重量％の粉末結合剤又はスラリーを含む。スクリードの一実施形態は、好ましくはリサイクルされた廃ガラスを、３０重量％〜８０重量％の粉末結合剤又はスラリーと組み合わせて含む。
【００１４】
硫酸カルシウムは、好ましくはα型１／２水和物、β型１／２水和物、無水物又はこれらの２つ以上の組合せの少なくとも１つから選択される。
【００１５】
スクリードの一実施形態は、好ましくはポルトランドセメント、高アルミナセメント、カルシウムスルホアルミン酸塩セメント又はこれらの２つ以上の組合せの少なくとも１つから選択されたセメントを含む。
【００１６】
本発明によるスクリードの一実施形態は、好ましくは高アルミナセメント及びポルトランドセメントの混合物を含む。スクリードのこの実施形態は、好ましくは約１０％〜約９０％、より好ましくは約１０％〜約８０％の高アルミナセメント及び約１％〜約２０％のポルトランドセメントを含む。より好ましくは、スクリードのこの実施形態は、約２０％〜約８０％の高アルミナセメント及び約５％〜約１５％のポルトランドセメントを含む。
【００１７】
本発明によるスクリードのもう１つの一実施形態は、好ましくはカルシウムスルホ−アルミン酸塩セメント、ポルトランドセメントの混合物を含む。スクリードのこの実施形態は、好ましくは約１０％〜約９０％、より好ましくは約１０％〜約８０％のカルシウムスルホ−アルミン酸塩セメント及び約１％〜約２０％のポルトランドセメントを含む。より好ましくは、スクリードのこの実施形態は、約２０％〜約８０％のカルシウムスルホ−アルミン酸塩セメント及び約５％〜約１５％のポルトランドセメントを含む。
【００１８】
本発明によるスクリードの一実施形態は、好ましくは、さらに硫酸カルシウムを含む。好ましくは、スクリードのこの実施形態は、約５％〜約５０％のα型１／２水和石膏、β型１／２水和石膏及び／又は無水物を含む。より好ましくは、スクリードのこの実施形態は、約４０％のα型１／２水和石膏及び／又は無水物を含む。
【００１９】
本発明によるスクリードの一実施形態は、好ましくは粉末石灰石充填剤を含む。スクリードのこの実施形態は、より好ましくは約１０％〜約４０％、より好ましくは約１０％〜約３５％の粉末石灰石充填剤を含む。
【００２０】
本発明によるスクリードのもう１つの実施形態は、好ましくは粉砕燃料灰充填剤を含む。スクリードのこの実施形態は、より好ましくは約１０％〜約４０％、より好ましくは約１０％〜約３５％の粉砕燃料灰充填剤を含む。
【００２１】
本発明によるスクリードのもう１つの実施形態は、好ましくは粉末シリカヒューム充填剤を含む。スクリードのこの実施形態は、より好ましくは約５％〜約２０％の粉末シリカヒューム充填剤を含む。
【００２２】
本発明によるスクリードの一実施形態は、好ましくはセメントの水和又は硫酸カルシウムの硬化時間を遅延させ、それによって流動性スクリードのポットライフ（可使時間）を延長する遅延剤を含む。遅延剤は、好ましくはクエン酸、酒石酸、ホウ酸、グルコン酸ナトリウム、ロッシェル塩、クエン酸三ナトリウム、トリポリリン酸ナトリウム、キレート剤又はこれらの２つ以上の組合せのうちの少なくとも１つを含む。好ましくは、スクリードの一実施形態は、０．０２５重量％〜２．０重量％の遅延剤を含む。より好ましくは、スクリードの一実施形態は、０．０５重量％〜１重量％の遅延剤を含む。より好ましくは、スクリードの一実施形態は、０．２重量％〜０．８重量％の遅延剤を含む。
【００２３】
本発明によるスクリードの一実施形態は、好ましくはセメント又は硫酸カルシウム材料の水和を促進させ或いは粉末結合剤の結晶形成を促進させる促進剤を含む。促進剤は、好ましくは炭酸リチウム、炭酸ナトリウム、アルカリ土類塩、硫酸アルミニウム、硫酸カリウム、リン酸塩又はこれらの２つ以上の組合せのうちの少なくとも１つを含む。スクリードの一実施形態は、好ましくは０．０２５重量％〜２．０重量％の促進剤を含む。より好ましくは、スクリードの一実施形態は、０．２重量％〜０．８重量％の促進剤を含む。これは、セメント及び／又は硫酸カルシウムが、遅延が終われば急速に水和又は硬化するという利点をもたらす。
【００２４】
本発明によるスクリードの一実施形態は、好ましくは可塑剤を含む。可塑剤は、好ましくはメラミン、リグノスルホン酸塩、カゼイン又はこれらの２つ以上の組合せで、過剰の水を加える必要なしに流動性床スクリードの流動特性を高めるものを少なくとも１つ含む。したがって、水の使用量を減らすことができかつ／又は過剰の水を避けることができる。スクリードの一実施形態は、好ましくは０．０２重量％〜２．００重量％の可塑剤を含む。より好ましくは、スクリードの一実施形態は、０．１重量％〜０．８重量％の可塑剤を含む。より好ましくは、スクリードの一実施形態は、０．２重量％〜０．５重量％の可塑剤を含む。
【００２５】
本発明によるスクリードの一実施形態は、好ましくは液体及び／又は粉末の有機ポリマーを含む。液体及び／又は粉末のポリマーは、好ましくは有機のポリマー、コポリマー、ターポリマー又はこれらの２つ以上の組合せで、表面摩耗、下地及び骨材への接着強度、及び／又は砂の懸濁を改善するものを少なくとも１つ含む。スクリードの一実施形態は、好ましくは１重量％〜６重量％の液体及び／又は粉末の有機ポリマーを含む。より好ましくは、スクリードの一実施形態は、２重量％〜４重量％の液体及び／又は粉末の有機ポリマーを含む。より好ましくは、スクリードの一実施形態は、３重量％の液体及び／又は粉末の有機ポリマーを含む。
【００２６】
本発明によるスクリードの実施形態中の成分の数と量を理解しやすくするために、下記の表１が、好ましい成分を表の形で示している。この中で、左側の列の成分は、その右側の列の成分からなる。％の範囲は、重量で表した好ましい量を示している。
【表１】
2006528933.tif 000002
いくつかの０重量％〜１００重量％の量で存在すると記してある成分は、その成分が場合によって存在しないこともあり、或いは１００重量％までの量で存在することもあることを示す。明らかに、当業者なら任意選択成分の少なくとも１つが存在しなければならないことを理解するであろう。
【００２７】
第２の態様において、本発明は、本発明の第１の態様にしたがってスクリードを製造する、諸成分を所要の量で混合する複数のステップを含む方法を提供する。
【００２８】
この方法の一実施形態は、好ましくは、スクリードが必要になるまでは、粉末結合剤又はスラリー成分をガラス砂とは別にしておき、次に流動性スクリードを床の下地に塗布する直前に現場で全成分を混合するか、或いは最初に全成分を合わせておき、流動性スクリードを床の下地表面に塗布する前に、現場又は別の場所で大型のミキサー車又はポンプ付きミキサー車の中で成分を混合する複数のステップを含む。
【００２９】
第３の態様において、本発明は、流動性スクリードの製造における成分として砂状残留物を製造するための、廃ガラスの破砕、洗浄、篩い分け及び選別のステップを含む、リサイクル廃ガラスの再生方法を提供する。
【００３０】
本発明の、その他の特徴及び利点は、以下に記載する現在好ましい実施形態の記述で説明され、そこから明らかとなるであろう。
【発明を実施するための最良の形態】
【００３１】
本明細書では、明快さと簡潔な記述を目的として、特徴は同一又は別々の実施形態の部分として記述するが、本発明の範囲は、記載された特徴のすべての又は一部の組合せを有する実施形態を含み得ることは理解されるであろう。
【実施例１】
【００３２】
好ましい一実施形態において、本発明による流動性スクリードは、１０重量％〜８０重量％のリサイクル廃ガラス砂残留物、２０重量％〜９０重量％のα型１／２水和石膏、０．０２５重量％〜２重量％の遅延剤、及び０．０２重量％〜２．００重量％の可塑剤を含む。
【実施例２】
【００３３】
別の好ましい一実施形態において、本発明によるスクリードは、１０重量％〜８０重量％のリサイクル廃ガラス砂、２０重量％〜９０重量％の無水物、０．０２５重量％〜２．００重量％の促進剤、及び０．０２重量％〜２．００重量％の可塑剤を含む。
【実施例３】
【００３４】
別の好ましい一実施形態において、本発明によるスクリードは、１０重量％〜８０重量％のリサイクル廃ガラス砂、及び２０重量％〜９０重量％のポルトランドセメントを含む。
【実施例４】
【００３５】
別の好ましい一実施形態において、本発明によるスクリードは、１０重量％〜８０重量％のリサイクル廃ガラス砂、１０重量％〜８０重量％の高アルミナセメント、１０重量％〜３５重量％の粉末石灰石充填剤、１重量％〜２０重量％のポルトランドセメント、５重量％〜１５重量％のβ型１／２水和石膏及び／又は５重量％〜１５重量％の無水物、０．０２５重量％〜２重量％の促進剤、０．０２５重量％〜２重量％の遅延剤、並びに０．０２０重量％〜２重量％の可塑剤を含む。
【実施例５】
【００３６】
別の好ましい一実施形態において、本発明によるスクリードは、１０重量％〜８０重量％のリサイクル廃ガラス砂、１０重量％〜８０重量％の高アルミナセメント、１０重量％〜３５重量％の粉末石灰石充填剤、１重量％〜２０重量％のポルトランドセメント、５重量％〜１５重量％のβ型１／２水和石膏及び／又は５重量％〜１５重量％の無水物、０．０２５重量％〜２重量％の促進剤、０．０２５重量％〜２重量％の遅延剤、０．０２０重量％〜２重量％の可塑剤、並びに１重量％〜５重量％の液体及び／又は粉末有機ポリマーを含む。
【実施例６】
【００３７】
別の好ましい一実施形態において、本発明によるスクリードは、１０重量％〜８０重量％のリサイクル廃ガラス砂、１０重量％〜８０重量％のカルシウムスルホ−アルミン酸塩セメント、１０重量％〜３５重量％の粉末石灰石充填剤、１重量％〜２０重量％のポルトランドセメント、５重量％〜１５重量％のβ型１／２水和石膏及び／又は５重量％〜１５重量％の無水物、０．０２５重量％〜２重量％の促進剤、０．０２５重量％〜２重量％の遅延剤、０．０２０重量％〜１重量％の可塑剤、並びに１重量％〜５重量％の液体及び／又は粉末有機ポリマーを含む。
【実施例７】
【００３８】
別の好ましい一実施形態において、本発明によるスクリードは、１０重量％〜８０重量％のリサイクル廃ガラス砂、１０重量％〜８０重量％の高アルミナセメント、１０重量％〜３５重量％の粉末石灰石充填剤、１重量％〜２０重量％のポルトランドセメント、５重量％〜１５重量％のβ型１／２水和石膏及び／又は５重量％〜１５重量％の無水物、５重量％〜２０重量％のシリカヒューム、０．０２５重量％〜２重量％の促進剤、０．０２５重量％〜２重量％の遅延剤、０．０２０重量％〜２重量％の可塑剤、並びに１重量％〜５重量％の液体及び／又は粉末有機ポリマーを含む。
【実施例８】
【００３９】
別の好ましい一実施形態において、本発明によるスクリードは、１０重量％〜８０重量％のリサイクル廃ガラス砂、１０重量％〜８０重量％のカルシウムスルホ−アルミン酸塩セメント、１０重量％〜３５重量％の粉末石灰石充填剤、１重量％〜２０重量％のポルトランドセメント、５重量％〜１５重量％のβ型１／２水和石膏及び／又は５重量％〜１５重量％の無水物、５重量％〜２０重量％のシリカヒューム、０．０２５重量％〜２重量％の促進剤、０．０２５重量％〜２重量％の遅延剤、０．０２０重量％〜１重量％の可塑剤、並びに１重量％〜５重量％の液体及び／又は粉末有機ポリマーを含む。
【００４０】
本明細書に記載した現在好ましい実施形態に対する種々の変形及び変更は、当業者には明白となることを理解するべきである。
【００４１】
そのような変形及び変更は、本発明の趣旨及び範囲を逸脱することなく、また付随する利点を減縮させることなく行うことができる。したがって、そのような変形及び変更は、添付の特許請求の範囲に含まれるものとする。
【手続補正書】
【提出日】平成17年4月16日(2005.4.16)
【手続補正１】
【補正対象書類名】特許請求の範囲
【補正対象項目名】全文
【補正方法】変更
【補正の内容】
【特許請求の範囲】
【請求項１】
（Ｉ）１０重量％〜８０重量％の骨材形状のリサイクル廃ガラス又はリサイクル廃ガラス砂残留物と、
（ＩＩ）α型半水石膏、β型半水石膏、無水物又はこれらの２つ以上の組合せの少なくとも１つから選択した粉末硫酸カルシウム結合剤とを、
１０重量％〜２０重量％の水と共に含む流動可能なスクリード。
【請求項２】
５％〜８０％の粉末硫酸カルシウム結合剤を含む請求項１に記載のスクリード。
【請求項３】
前記硫酸カルシウムが、１０重量％〜９０重量％の水、ポルトランドセメント、高アルミナセメント、カルシウムスルホ−アルミン酸塩セメント、粉末石灰石、シリカヒューム、粉砕燃料灰、高炉スラグ又はこれらの２つ以上の組合せの少なくとも１つと組み合わされる請求項１又は２に記載のスクリード。
【請求項４】
硫酸カルシウム、高アルミナセメント、及びポルトランドセメントの混合物を含む請求項３に記載のスクリード。
【請求項５】
１０％〜８０％の高アルミナセメント及び１％〜２０％のポルトランドセメントを含む請求項４に記載のスクリード。
【請求項６】
硫酸カルシウム、カルシウムスルホ−アルミン酸塩セメント、及びポルトランドセメントの混合物を含む請求項３に記載のスクリード。
【請求項７】
１０％〜８０％のカルシウムスルホ−アルミン酸塩セメント及び１％〜２０％のポルトランドセメントを含む請求項６に記載のスクリード。
【請求項８】
約１０％〜約３５％の粉末石灰石充填剤を含む請求項１乃至７のいずれか一項に記載のスクリード。
【請求項９】
約１０％〜約３５％の粉砕燃料灰充填剤を含む請求項１乃至８のいずれか一項に記載のスクリード。
【請求項１０】
約５％〜約２０％の粉末シリカヒューム充填剤を含む請求項１乃至９のいずれか一項に記載のスクリード。
【請求項１１】
前記粉末結合剤の結晶形成を遅延させ、それによって流動性スクリードのポットライフを延長させる遅延剤を含む請求項１乃至１０のいずれか一項に記載のスクリード。
【請求項１２】
前記遅延剤が、クエン酸、酒石酸、ホウ酸、グルコン酸ナトリウム、ロッシェル塩、クエン酸三ナトリウム、トリポリリン酸ナトリウム、キレート剤又はこれらの２つ以上の組合せの少なくとも１つを含む請求項１１に記載のスクリード。
【請求項１３】
前記スクリードが、０．０２５重量％〜２．０重量％の遅延剤を含む請求項１１又は１２に記載のスクリード。
【請求項１４】
粉末結合剤の結晶形成を促進させる促進剤を含む請求項１乃至１３のいずれか一項に記載のスクリード。
【請求項１５】
前記促進剤が、炭酸リチウム、炭酸ナトリウム、アルカリ土類塩、硫酸アルミニウム、硫酸カリウム、リン酸塩又はこれらの２つ以上の組合せの少なくとも１つを含む請求項１４に記載のスクリード。
【請求項１６】
前記スクリードが、０．０２５重量％〜２．０重量％の促進剤を含む請求項１５に記載のスクリード。
【請求項１７】
可塑剤を含む請求項１乃至１６のいずれか一項に記載のスクリード。
【請求項１８】
前記可塑剤が、過剰の水の添加を必要とせずに流動性床スクリードの流動特性を向上させる、メラミン、リグノスルホン酸塩、カゼイン又はこれらの２つ以上の組合せの少なくとも１つを含む請求項１７に記載のスクリード。
【請求項１９】
前記スクリードが、０．０２重量％〜２．００重量％の可塑剤を含む請求項１７又は１８に記載のスクリード。
【請求項２０】
液体及び／又は粉末の有機ポリマーを含む請求項１乃至１９のいずれか一項に記載のスクリード。
【請求項２１】
前記液体及び／又は粉末のポリマーが、表面磨耗、下地、骨材又は砂懸濁物への接着強度を改善する、有機ポリマー、コポリマー、ターポリマー又はこれらの２つ以上の組合せの少なくとも１つを含む請求項２０に記載のスクリード。
【請求項２２】
前記スクリードが、１重量％〜６重量％の液体及び／又は粉末の有機ポリマーを含む請求項２０又は２１に記載のスクリード。
【請求項２３】
前記諸成分を必要な量で混合するステップを含む請求項１から２２までのいずれか一項に記載のスクリードを製造する方法。
【請求項２４】
スクリードが必要になるまでは、前記諸成分を別々にしておき、次に流動性スクリードを床の下地に塗布する直前に現場で全成分を混合するか、或いは最初に全成分を合わせておき、流動性スクリードを床の下地表面に塗布する前に、現場又は別の場所で大型のミキサー車の中で成分を混合する複数のステップを含む請求項２３に記載の方法。
【請求項２５】
流動性スクリードの製造における成分として砂状残留物を製造するために、廃ガラスを破砕、洗浄、篩い分け及び選別するステップの少なくとも１つを含む回収廃ガラスの再生方法。
【国際調査報告】
2006528933.tif 000003
2006528933.tif 000004
2006528933.tif 000005
2006528933.tif 000006